(57)【特許請求の範囲】
【請求項１】
一般構造式
【化１】
0003739526.tif 000008
及び／又は一般構造式
【化２】
0003739526.tif 000009
で示される化合物を必須の成分とし、水に溶解又は分散したことを特徴とする、溶接スパッタ付着防止剤
【発明の詳細な説明】
【０００１】
【発明の属する技術分野】
本発明は、鋼材などをアーク溶接するに際し、溶接箇所の周辺の母材に塗布して、溶接の際に発生するスパッタが母材に付着するのを防止する、溶接スパッタ付着防止剤に関するものである。
【０００２】
【従来の技術】
従来溶接スパッタ付着防止剤としては、これを塗布した母材を溶接した後、その塗布被膜を除去することなくその上から塗料を塗り重ねる直接塗装タイプのものと、溶接後にシンナーやアルカリ、酸などによって脱脂洗浄し、塗布被膜を除去した後に塗装する脱脂洗浄タイプのものとがある。
【０００３】
直接塗装タイプのものは、主として鉄構造物に対して使用され、合成樹脂又は重合油脂などよりなり、塗り重ねる塗料と同様の化学構造を有する物質で構成され、塗料との密着性を向上させているが、このタイプのものを脱脂洗浄しようとしても除去できない。
【０００４】
一方脱脂洗浄タイプのものは、主としてステンレスや亜鉛メッキ製品に使用され、界面活性剤や水溶性の無機又は有機塩類を主成分とするものであって、脱脂洗浄により容易に除去できるが、除去することなく塗料を塗り重ねた場合には、塗料の密着性が損なわれ、また母材が発錆する。
【０００５】
【発明が解決しようとする課題】
これら二タイプの溶接スパッタ防止剤は、それぞれ別個の異なるタイプのものとして使用され、各別の異なる使用方法で使用されるものであって、混同してはならない。
【０００６】
すなわち、直接塗装タイプのスパッタ付着防止剤を脱脂洗浄しようとしても十分に除去することができず、また中途半端に除去した状態でその上から塗装すると、残留したスパッタ付着防止剤が脱脂洗浄時の水を抱え込み、塗料の密着性を損ない、また錆が発する原因となる。
【０００７】
また逆に脱脂洗浄タイプのスパッタ付着防止剤を、除去することなくその上から塗装すると、スパッタ付着防止剤が塗料が金属母材に密着する妨げとなり、金属面に錆が生じたり塗料が剥がれたりする。
【０００８】
従ってこれらの二タイプの溶接スパッタ防止剤を混同して使用してはならないのであるが、一つの事業所においてこれら二タイプの溶接スパッタ付着防止剤をそれぞれ異る用途に使用する場合、往々にしてこれらのスパッタ付着防止剤と、その使用方法とを混同し、直接塗装タイプのものを脱脂洗浄したり、脱脂洗浄タイプのものにそのまま直接塗装したりすることがあり、現実に前述のような問題が生じることがある。
【０００９】
本発明はかかる事情に鑑みなされたものであって、前記二タイプの溶接スパッタ付着防止剤の特徴を兼ね備え、必要に応じて容易に脱脂洗浄することができると共に、脱脂洗浄することなく直接塗装することも可能な、新規の溶接スパッタ付着防止剤を提供することを目的とするものである。
【００１０】
【課題を解決するための手段】
而して本発明は、一般構造式
【００１１】
【化３】
0003739526.tif 000002
及び／又は一般構造式
【００１２】
【化４】
0003739526.tif 000003
で示される化合物を必須の成分とし、水に溶解又は分散したことを特徴とする、溶接スパッタ付着防止剤である。
【００１３】
本発明は、前記一般構造式化３及び／又は化４で示される化合物を主成分とするものである。前記一般構造式化３及び一般構造式化４で示される化合物はいずれも、エポキシ又はセルロースラッカーと構造が類似するフェニル基又はナフチル基を有しており、これらが塗料の成分と相溶性を有するため、塗料に対して高い密着性を有している。
【００１４】
一方、前記化３及び化４の化合物は、前記フェニル基又はナフチル基にエチレンオキサイドを付加して、オキシエチレン鎖を有している。このオキシエチレン鎖は親水性を有しているので、この化合物は酸又はアルカリに対して溶解性を有しており、塗膜をこれら酸又はアルカリで脱脂洗浄することによって、容易に除去することができる。
【００１５】
前記オキシエチレン鎖は、エチレンオキサイドの付加モル数が、化３の化合物にあっては３〜１０、化４の化合物にあっては５〜１０とすべきである。エチレンオキサイドの付加モル数が少ないと親水性に乏しく、化合物を水に溶解又は分散することができず、また金属母材に塗布した後、塗膜を脱脂洗浄することが困難となる。
【００１６】
またエチレンオキサイドの付加モル数が１０を超えると、親水性が過度に高くなり、塗膜がいつまでも水分を抱えて乾燥しにくく、また大気中の水分を取り込むため、直接塗装に際して塗料との密着性が阻害される。
【００１７】
前記化３及び化４の化合物は、それぞれ単独で使用してもよく、また併用することもできる。
【００１８】
本発明は前記化３又は化４で示される化合物を主成分とし、これを水に溶解又は分散したものであるが、前記化３又は化４の化合物の使用量は、５〜１２％程度が適当である。
【００１９】
また本発明においては、前記化３又は化４で示される化合物の外、必要に応じて防腐剤、防錆剤、ｐＨ調整剤、レベリング剤などの添加剤を添加することができる。
【００２０】
【作用】
本発明の溶接スパッタ付着防止剤は、金属母材の表面にスプレー又は刷毛塗りなどの手段で塗布し、乾燥した後溶接することにより、溶接時のスパッタが母材に付着するのを防止する。
【００２１】
溶接の後、酸又はアルカリで脱脂洗浄することにより、オキシエチレン鎖を有するので洗浄剤に溶解し、容易に除去することができる。また脱脂洗浄することなくその上から塗料を塗装した場合には、フェニル基又はナフチル基があるために塗料成分との親和性があり、塗料被膜に対して高い密着性を示し、直接塗装が可能である。
【００２２】
【発明の効果】
従って本発明によれば、金属母材に塗布して溶接した後、脱脂洗浄タイプのスパッタ付着防止剤として脱脂洗浄することもでき、また直接塗装タイプのものとして塗膜の上に直接塗装を施すこともできるのであって、二タイプのスパッタ付着防止剤の機能を兼ね備えており、用途によっていずれのタイプのものとしてでも使用することができ、資材の管理が容易になると共に、使用方法を間違えることもない。
【００２３】
【実施例】
［溶接スパッタ付着防止剤の調製］
以下の組成により、溶接スパッタ付着防止剤組成物を調製した。
【００２４】
実施例１
アデカカーポールＫＳＡ−１２０（旭電化工業社製）          ８．０
【化５】
0003739526.tif 000004
モノエタノールアミン（ｐＨ調整剤）                        ０．５
ＰＴＢＢＡ（防錆剤）                                      ０．５
サンアイバックＰ（防腐剤）                                ０．１
ポリオキシエチレンラウリルエーテル（レベリング剤）        ０．５
（ＨＬＢ１４）
水                                                      ９０．４
【００２５】
実施例２
アデカトールＰＣ−８（旭電化工業社製）                    ９．０
【化６】
0003739526.tif 000005
モノエタノールアミン                                      ０．５
ＰＴＢＢＡ                                                ０．５
サンアイバックＰ                                          ０．１
水                                                      ８９．９
【００２６】
実施例３
ノイゲンＥＮ１０（第一工業製薬社製）                      ７．０
【化７】
0003739526.tif 000006
トリエタノールアミン                                      １．０
ＰＴＢＢＡ                                                ０．５
サンアイバックＰ                                          ０．１
水                                                      ９１．４
【００２７】
比較例１（直接塗装タイプの例）
アロロン５８５（日本触媒社製）                          ２０
（４０％アルキッド樹脂エマルジョン）
ジエタノールアミン                                        １
ポリオキシエチレンノニルフェニルエーテル（ＨＬＢ１５）    ０．５
水                                                      ７８．５
【００２８】
比較例２（脱脂洗浄タイプの例）
安息香酸ソーダ                                          １０
ポリオキシエチレンオレイルエーテル（ＨＬＢ１３）          １
水                                                      ８９
【００２９】
比較例３（脱脂洗浄タイプの例）
ポリオキシエチレンオレイルエーテル（ＨＬＢ１５）        １０
モノエタノールアミン                                      ０．５
水                                                      ８９．５
【００３０】
比較例４（脱脂洗浄タイプの例）
ポリオキシエチレンノニルフェニルエーテル（ＨＬＢ１４）    ８
ジエタノールアミン                                        ０．７
ＰＴＢＢＡ                                                ０．５
サンアイバックＰ                                          ０．１
水                                                      ９０．７
【００３１】
［試験方法］
ａ：スパッタ付着防止性
前記各実施例及び比較例の溶接スパッタ付着防止剤を使用して、これを金属母材の表面に刷毛塗りで塗布し、当該金属母材を下記の条件で炭酸ガスアーク溶接を行い、溶接後における金属母材の表面１００cm2中のスパッタの付着数及び、ビットの発生数を計数した。
【００３２】
溶接方法：    炭酸ガスアーク溶接
溶接形状：    厚さ９mmの鉄板をＴ型隅肉で溶接
溶接電流：    ３００Ａ
アーク電圧：  ３２Ｖ
溶接速度：    ４０cm／分
ワイヤー径：  １．２mmφ
ガス流量：    ２０リットル／分
【００３３】
ｂ：塗装密着性
１００×３００×２mmの磨軟鋼板上に、各実施例及び比較例の溶接スパッタ付着防止剤を塗布し、１日室温で放置した後、硝化綿ラッカプライマー、エポキシプライマー及びフタル酸錆止プライマーで、それぞれ後塗装を施し、10×10碁盤目テープ剥離テストを行った。
【００３４】
ｃ：洗浄性
塗装密着性と同様の磨軟鋼板上に、実施例及び比較例の溶接スパッタ付着防止剤を塗布して室温で１日放置した後、１０％塩酸に室温で５分間及び、１０％アルカリＰ3Ｔ580Ｓ（ヘンケル白水）に５０℃で３分間、それぞれ浸漬し、水洗した後の水切りテストにより評価した。
【００３５】
［試験結果］
上記試験の結果を、表１に示す。
【００３６】
【表１】
0003739526.tif 000007